ОДНОФАЗНЫЕ И МНОГОФАЗНЫЕ МАТЕРИАЛЫ НА ОСНОВЕ ОКСИДА ЦИРКОНИЯ

1. Материал на основе оксида циркония, в котором от 70 до 100% об. оксида циркония находится в виде тетрагональной фазы, отличающийся тем, что тетрагональная фаза химически стабилизирована, причем в качестве химических стабилизаторов материал содержит оксиды редкоземельных элементов.
2
2
3
2
3
2. Материал на основе оксида циркония по п. 1, отличающийся тем, что в качестве оксидов редкоземельных элементов он содержит оксид церия (CeO), оксид самария (SmO) и/или оксид гадолиния (GdO) или смеси указанных оксидов.
3. Материал на основе оксида циркония по п. 1, отличающийся тем, что от 94 до 99,9%, предпочтительно от 98 до 99,9% оксида циркония находится в виде тетрагональной фазы.
2
2
3
2
3
4. Материал по п. 2, отличающийся тем, что содержание оксида церия (СеО) составляет от 10 до 15% мол., предпочтительно от 11 до 13% мол., а содержание оксида самария (SmO) и оксида гадолиния (GdO) от 1 до 5% мол., предпочтительно от 2,5 до 3,5% мол., соответственно в пересчете на содержание оксида циркония.
5. Материал на основе оксида циркония по п. 1, отличающийся тем, что общее содержание химических стабилизаторов составляет менее 15% мол.
6. Материал на основе оксида циркония по п. 1, отличающийся тем, что оксид циркония содержит растворимые компоненты, в частности, одно или несколько соединений хрома (Cr), железа (Fe), магния (Mg), кальция (Са), титана (Ti), иттрия (Y), скандия (Sc), лантанидов и/или ванадия (V).
7. Материал по п. 1, отличающийся тем, что в фазе оксида циркония содержатся стабилизаторы, которые снижают твердость материала на основе оксида циркония.
8. Материал на основе оксида циркония по п. 1, отличающийся тем, что содержание тетрагонального оксида циркония составляет от 94 до 96% об., причем материал содержит второй основной компонент в объемном количестве от 4 до 6% об., и причем второй основной компонент предпочтительно более чем на 80% об. состоит из алюмината стронция или алюмината лантана.
9. Материал на основе оксида циркония по п. 1, отличающийся тем, что средний размер кристаллов оксида циркония составляет от 0,1 до 1,5 мкм, предпочтительно от 0,1 до 0,4 мкм, особенно предпочтительно от 0,1 до 0,3 мкм.
10. Материал на основе оксида циркония по п. 1, отличающийся тем, что он обладает твердостью по Виккерсу, составляющей менее 1250 (HV10), предпочтительно менее 900 (HV10).
11. Материал на основе оксида циркония по п. 1, отличающийся тем, что его сопротивление разрушению предпочтительно составляет более или равно 500 МПа, особенно предпочтительно более или равно 800 МПа.
12. Материал на основе оксида циркония по п. 1, отличающийся тем, что его толерантность к повреждению (соответственно остаточная прочность после вдавливания индентора по Виккерсу HV50) составляет более 400 МПа, предпочтительно более 500 МПа, особенно предпочтительно более 600 МПа.
13. Материал на основе оксида циркония по одному из пп. 1-12, отличающийся тем, что он обладает повышенной стойкостью к гидротермальному старению, причем содержание моноклинного оксида циркония после 10-часовой выдержки материала в автоклаве в гидротермальной атмосфере при температуре 134°С и давлении 2,2 бар составляет менее 17% об., предпочтительно менее 10% об., особенно предпочтительно менее 5% об., соответственно в пересчете на общее содержание оксида циркония.
14. Применение плотно спеченного или частично спеченного формованного изделия из материала на основе оксида циркония по одному из пп. 1-13 в качестве полуфабриката, который можно подвергать бездефектной механической обработке.
15. Применение спеченного формованного изделия из материала на основе оксида циркония по одному из пп. 1-13 в стоматологической и медицинской технике предпочтительно в качестве искусственных зубных протезов, средств реставрации зубов, например, таких как мостики, коронки, вкладки и накладки, в качестве штифтов, фиксируемых в основании зуба, имплантов, опорных зубов, в частности, в зоне больших коренных зубов, а также в качестве имплантов для позвоночного столба и в медицинских инструментах.